다음 으로 , N - 메틸 피 롤리 돈 용매 중 에서 음극 활물질 ( 인조 흑연 : 천연 흑연 = 9 : 1 중량 비 ) , 도전 재 ( 카본 블랙 , SuperC 65 ) 및 바인더 ( PVdF , KF 9700 ) 를 96 : 3 : 1 의 중량 비율 로 혼합 하 여 음극 합 재 를 제조 하 였 다 . 제조 된 음극 합 재 를 10 ㎛ 두께 의 구리 집 전체 에 도포 한 후 , 80 ℃ 에서 건조 한 후 , 압연 하 여 음극 을 제조 하 였 다 .